(57)【特許請求の範囲】
【請求項１】
ハロゲン系難燃剤を含む難燃性熱可塑性樹脂（Ａ成分）に、無機系抗菌粉体（Ｂ成分）及び珪酸亜鉛の微粉体（Ｃ成分）を配合した熱可塑性樹脂組成物であって、
前記Ａ成分の１００重量部に対して、前記Ｂ成分を０．０２〜３重量部、前記Ｃ成分を０．１〜３重量部配合したことを特徴とする熱可塑性樹脂組成物。
【請求項２】
ハロゲン系難燃剤を含む難燃性熱可塑性樹脂（Ａ成分）に、無機系抗菌粉体（Ｂ成分）及び非晶質酸化珪素と酸化亜鉛との混合微粉体（Ｃ成分）を配合した熱可塑性樹脂組成物であって、
前記Ａ成分の１００重量部に対して、前記Ｂ成分を０．０２〜３重量部、前記Ｃ成分を０．１〜３重量部配合したことを特徴とする熱可塑性樹脂組成物。
【請求項３】
前記Ａ成分の１００重量部に対して、前記Ｂ成分を０．０５〜０．５重量部、前記Ｃ成分を０．２〜３重量部配合したことを特徴とする請求項１又は２記載の熱可塑性樹脂組成物。
【請求項４】
前記Ｃ成分は、その一次粒子径が１μｍ以下であり、且つ二次粒子径が１．５〜４．５μｍである請求項１乃至３記載のいずれかの熱可塑性樹脂組成物。
【請求項５】
前記Ｃ成分は、その比表面積が６０〜１１０ｍ２／ｇである請求項１乃至４記載のいずれかの熱可塑性樹脂組成物。
【請求項６】
前記Ｃ成分は、その表面がジメチルシロキサンによって表面処理されていることを特徴とする請求項１乃至５記載のいずれかの熱可塑性樹脂組成物。
【請求項７】
前記Ａ成分に含有されるハロゲン系難燃剤が臭素系難燃剤である請求項１乃至６記載のいずれかの熱可塑性樹脂組成物。
【請求項８】
前記Ｂ成分に含有される抗菌性金属が少なくとも銀又は亜鉛である請求項１乃至７記載のいずれかの熱可塑性樹脂組成物。
【請求項９】
無機系抗菌粉体（Ｂ成分）と珪酸亜鉛の微粉体（Ｃ成分）とを混合した後、混合した前記Ｂ成分及びＣ成分を、ハロゲン系難燃剤を含む難燃性熱可塑性樹脂（Ａ成分）と混合させるようにした熱可塑性樹脂組成物の製造方法であって、
前記Ａ成分の１００重量部に対して、前記Ｂ成分を０．０２〜３重量部、前記Ｃ成分を０．１〜３重量部配合することを特徴とする熱可塑性樹脂組成物の製造方法。
【請求項１０】
無機系抗菌粉体（Ｂ成分）と、非晶質酸化珪素及び酸化亜鉛の混合微粉体（Ｃ成分）とを混合した後、混合した前記Ｂ成分及びＣ成分を、ハロゲン系難燃剤を含む難燃性熱可塑性樹脂（Ａ成分）と混合させるようにした熱可塑性樹脂組成物の製造方法であって、
前記Ａ成分の１００重量部に対して、前記Ｂ成分を０．０２〜３重量部、前記Ｃ成分を０．１〜３重量部配合することを特徴とする熱可塑性樹脂組成物の製造方法。
【発明の詳細な説明】
【技術分野】
【０００１】
本発明は、難燃性と抗菌性とを併せ持つ熱可塑性樹脂に関する。
【背景技術】
【０００２】
樹脂は様々な特長を生かして種々の分野に使用されているが、その欠点の一つとして易燃性が挙げられる。従来、この欠点を克服するため、樹脂に難燃剤を練込添加することが広く行われている。難燃剤としては種々の化合物が知られているが、これらのうちハロゲン系化合物、特に臭素系化合物が一般的に用いられており、更に、より難燃性を高めるために、難燃助剤として、アンチモン系化合物を併用する方法もよく用いられている。
【０００３】
一方、社会の健康・清潔志向の高まりにつれ、日用品、台所用品、浴用品、トイレ周り用品、家電製品等の広い分野で抗菌性を付与する試みがなされている。抗菌剤も前記難燃剤と同様に樹脂に練込み添加する方法が一般的であり、表面処理等で付着させる方法もあるが、抗菌性の持続性の観点から練込み法が優れていると言える。
【０００４】
樹脂は射出成型機、押出成型機等、ブロー成型機などの成型機を用いて、溶融状態で押し出して所望の形状に賦形されて製品化されるのが通例であり、その成型温度は通常２００℃位と高温であるので、耐熱性に優れた無機質抗菌剤が一般的に使用されており、このような無機質抗菌剤としては、銀、亜鉛、銅の一種または複数の金属イオンを含む無機化合物が一般的である。
【０００５】
以上の背景の下、難燃性と抗菌性を併せ持つ樹脂製品を得るためには、難燃剤と抗菌剤の両者を添加する必要があるが、従来、難燃剤を含有する樹脂に抗菌剤を添加した場合、難燃剤を含まない通常の系に比べて抗菌性が発現し難く、非常に多くの抗菌剤を添加しなければ良好な抗菌性能を得ることが出来ないという問題があった。
【０００６】
他方、無機系抗菌剤を多量に使用すると、一定の抗菌性能は得られるものの、抗菌性金属イオンに起因して樹脂製品が変色を起こすという問題があった。さらに、高価な抗菌剤を通常の使用量以上に添加するのは、経済的な面からも問題がある。
【０００７】
このような相反する問題を解決すべく、従来、ポリオレフィン樹脂にリン系ガラスまたはリン酸ジルコニウム系抗菌剤を使用する方法（特開平１０−１６８２４１号公報参照）、また、ポリエステル樹脂にリン酸ジルコニウム系抗菌剤を使用する方法（特開２００２−３４８４４４号公報参照）が提案されている。
【０００８】
【特許文献１】特開平１０−１６８２４１号公報
【特許文献２】特開２００２−３４８４４４号公報
【発明の開示】
【発明が解決しようとする課題】
【０００９】
しかしながら、従来、上述した特開平１０−１６８２４１号公報及び特開２００２−３４８４４４号公報に開示される方法によっても、未だ、実用的に十分な抗菌性及び耐変色性を備えた難燃性の熱可塑性樹脂組成物を得ることはできなかった。
【００１０】
本発明は以上の実情を鑑みなされたものであり、実用上十分な抗菌性と難燃性とを有し、しかも変色が少くない熱可塑性樹脂組成物及びその製造方法の提供を目的とする。
【課題を解決するための手段】
【００１１】
上記目的を達成するための本発明は、ハロゲン系難燃剤を含む難燃性熱可塑性樹脂（Ａ成分）に、無機系抗菌粉体（Ｂ成分）及び珪酸亜鉛の微粉体（Ｃ成分）を配合した熱可塑性樹脂組成物であって、前記Ａ成分の１００重量部に対して、前記Ｂ成分を０．０２〜３重量部、前記Ｃ成分を０．１〜３重量部配合したことを特徴とする熱可塑性樹脂組成物に係る。尚、前記Ｃ成分は、非晶質酸化珪素と酸化亜鉛との混合微粉体であっても良い。
【００１２】
そして、かかる熱可塑性樹脂組成物は、好ましくは、まず、前記Ｂ成分とＣ成分とを混合した後、混合したＢ成分及びＣ成分を、前記Ａ成分と混合させることにより製造される。
【発明の効果】
【００１３】
本発明によれば、Ｂ成分（無機系抗菌粉体）と併用されるＣ成分（珪酸亜鉛の微粉体又は非晶質酸化珪素と酸化亜鉛との混合微粉体）の働きによって、これを添加しない場合に比べて、Ａ成分（難燃性熱可塑性樹脂）内でのＢ成分の分散性及び表面露出性が改善、即ち、Ｂ成分の分散性及び表面露出性が良好になるものと思われる。
【００１４】
このため、本発明に係る熱可塑性樹脂組成物では、少量しか無機系抗菌粉体を使用しなくても実用上十分な抗菌性が発現され、また、少量しか無機系抗菌粉体を使用していないので、耐変色性が良好となものとなる。
【００１５】
このように、本発明によれば、少量の無機系抗菌剤によって、極めて高い抗菌性能を有するとともに、耐変色性に優れた難燃性熱可塑性樹脂組成物を得ることができ、また、当該難燃性樹脂組成物を安価に製造することができる。
【発明を実施するための最良の形態】
【００１６】
上述したように、本発明は、ハロゲン系難燃剤を含む難燃性熱可塑性樹脂（Ａ成分）に、無機系抗菌粉体（Ｂ成分）、並びに、珪酸亜鉛の微粉体又は非晶質酸化珪素と酸化亜鉛との混合微粉体（Ｃ成分）を配合した熱可塑性樹脂組成物に係る。
【００１７】
前記熱可塑性樹脂としては、ポリプロピレン（ＰＰ）、ポリスチレン（ＰＳ）、アクリロニトリル・ブタジエン共重合樹脂（ＡＢＳ）、アクリロニトリル・スチレン共重合樹脂（ＡＳ）等を挙げることができる。これらの樹脂は次に示す難燃剤と、必要に応じて難燃助剤をも予め混合した形の難燃性熱可塑性樹脂として市場にて汎用的に得ることができる。
【００１８】
また、本発明における難燃剤としては、ハロゲン系難燃剤が用いられ、特に臭素系難燃剤が好ましい。
【００１９】
臭素系難燃剤としては、デカブロモジフェニルエーテル、テトラブロモビスフェノール、テトラブロモビスフェノール・エポキシオリゴマー、テトラブロモビスフェノール・カーボネートオリゴマー、テトラブロモビスフェノール・ビス（ジブロモプロピルエーテル）、テトラブロモビスフェノール・ビス（アリルエーテル）、ビス（ペンタブロモフェニル）エタン、1,2−ビス（2,4,6−トリブロモフェノキシ）エタン、2,4,6−トリス（2,4,6−トリブロモフェノキシ）−1,3,5−トリアジン、エチレンビステトラブロモフタルイミド、ヘキサブロモシクロドデカン、ヘキサブロモベンゼン、ペンタブロモベンジルアクリレートモノマー、2,6−ジブロモフェノールポリマー、2,4−ジブロモフェノールポリマー、臭素化ポリスチレン、臭素化ポリアクリレート、臭素化ポリカーボネート等を例示することができる。
【００２０】
前記ハロゲン系難燃剤は熱可塑性樹脂１００重量部に対し０．１〜５０重量部配合されるのが一般的である。
【００２１】
尚、本発明において、ハロゲン系難燃剤の難燃性を更に向上させるために難燃助剤を併用しても良い。難燃助剤としてはアンチモン系化合物が用いられ、具体的には、三酸化アンチモン、四酸化アンチモン、五酸化アンチモン、アンチモン酸ナトリウム、燐酸アンチモンなどを好ましく用いることができる。このアンチモン系の難燃助剤は熱可塑性樹脂１００重量部に対し０．１〜２５重量部配合されるのが一般的である。
【００２２】
前述の通り、本発明では汎用的に得ることができる難燃性熱可塑性樹脂を使用する。難燃剤及び必要に応じて併用される難燃助剤の含有量は目的とする難燃性グレードに応じて選択されるものであり、市場の汎用樹脂の製品群から選択することが出来る。
【００２３】
本発明に係る抗菌剤としては、銀、亜鉛、銅の一種若しくは２種以上の抗菌性金属を無機化合物に担持させた無機系抗菌粉体が用いられる。担持体としてはゼオライト、アパタイト、リン酸ジルコニウム、酸化チタン、シリカゲル、アルミニウム硫酸塩水酸化物、燐酸カルシウム、珪酸カルシウム等が挙げられる。
【００２４】
またリン酸系、硼酸系、珪酸系の各系ガラスの一種若しくは２種以上をガラス形成成分としたガラスに、銀、亜鉛、銅の一種若しくは２種以上の抗菌性金属を含有せしめた抗菌性ガラス粉体も無機系抗菌粉体として用いることができる。当然これらの抗菌性金属を担持させた抗菌粉体とガラス質抗菌粉体とを併用することもできる。
【００２５】
本発明の熱可塑性樹脂組成物における無機系抗菌粉体の含有量が少なすぎては良好な抗菌性の発現は得られない。一方多すぎると樹脂製品に変色が起きる問題があり、さらに樹脂製品を製造する際の成形性が劣るという問題もある。また無機系抗菌剤は高価なものであり経済的にも不利である。
【００２６】
以上の観点から、本発明においては、無機系抗菌粉体の含有量は難燃性熱可塑性樹脂１００重量部に対して０．０２〜３重量部であり、好ましくは、０．０５〜０.５重量部である。また、無機系抗菌粉体の平均粒子径は工業製品として生産性や得られる樹脂製品の透明性や抗菌性の発現のし易さ等から０．１〜１０μｍのものが用いられる。
【００２７】
本発明におけるＣ成分には、上述のように、珪酸亜鉛の微粉体又は非晶質酸化珪素と酸化亜鉛との混合微粉体が用いられる。これら珪酸亜鉛の微粉体、及び非晶質酸化珪素と酸化亜鉛との混合微粉体は、前記無機系抗菌粉体を、難燃性熱可塑性樹脂中において良好に分散させる働きをなし、また、当該無機系抗菌粉体を難燃性熱可塑性樹脂の表面に良好に露出させる働きをなすものと思われる。
【００２８】
即ち、珪酸亜鉛の微粉体又は非晶質酸化珪素と酸化亜鉛との混合微粉体（Ｃ成分）は、無機系抗菌粉体に比べてその一次粒子径が極めて小さいので、このＣ成分が無機系抗菌粉体の表面に配置されてこれを被覆するため、当該無機系抗菌粉体が難燃性熱可塑性樹脂中において良好に分散し、しかも、表面近傍に位置する無機系抗菌粉体が難燃性熱可塑性樹脂で覆われることを阻害して、結果として、無機系抗菌粉体の露出性を改善するものと考えられる。
【００２９】
また、珪酸亜鉛微粉体及び非晶質酸化珪素と酸化亜鉛との混合微粉体は、抗菌性金属イオンに起因する変色を低減する効果も発揮するものと思われる。
【００３０】
尚、このＣ成分は、その表面がジメチルシロキサンによって表面処理されたものがより好ましい。かかる表面処理を行うことによって、Ｃ成分は撥水性及び撥油性が付与され、かかる撥水性及び撥油性によって、前記無機系抗菌粉体の分散性及び表面露出性がより高められるものと思われる。
【００３１】
このようなＣ成分の含有量は、難燃性熱可塑性樹脂１００重量部に対して０．１〜３重量部であるのが好ましく、０．２〜３重量部であるのがより好ましい。また、当該Ｃ成分は、その一次粒子径が１μｍ以下で、二次粒子径が１．５〜４．５μｍであるのが好ましい。更に、Ｃ成分は、その比表面積が６０〜１１０ｍ２／ｇと極めて高い表面活性を有するものであるのが好ましい。
【００３２】
本発明に係る難燃性熱可塑性樹脂組成物は、前記Ａ成分に、Ｂ成分とＣ成分とを同時に混合して混錬することによっても製造できるが、Ｂ成分とＣ成分とを予め混合した後、混合したＢ成分及びＣ成分の混合物をＡ成分に混ぜ合わせるようにするのがより好ましい。このようにすれば、無機系抗菌粉体（Ｂ成分）の表面がＣ成分によって被覆されるため、無機系抗菌粉体の分散性及び表面露出性がより高められる。
【００３３】
以上の構成を備えた本発明に係る難燃性熱可塑性樹脂組成物は、難燃性熱可塑性樹脂内で、無機系抗菌粉体が極めて良好に分散され、且つきわめて良好に表面に露出したものとなる。
【００３４】
したがって、本発明によれば、少量の無機系抗菌粉体で実用上極めて良好な抗菌性能を発現する難燃性熱可塑性樹脂組成物を提供することができ、これを極めて安価に製造することができる。
【００３５】
また、無機系抗菌粉体を少量しか使用しないことと、珪酸亜鉛の微粉体又は非晶質酸化珪素と酸化亜鉛との混合微粉体との作用が相俟って、耐変色性が極めて良好な難燃性熱可塑性樹脂組成物を提供することができる。
【００３６】
尚、本発明に係る難燃性熱可塑性樹脂組成物には、目的に応じて所望の特性を付与するために、公知の隠蔽剤、酸化防止剤、紫外線吸収剤、帯電防止剤、染料や顔料、潤滑剤、結晶化促進剤などを含有させることができる。
【実施例】
【００３７】
以下、本発明のより具体的な効果を、実施例を用いて説明する。
【００３８】
（実施例１〜１３）
難燃性熱可塑性樹脂（Ａ成分）として、臭素系難燃剤及び難燃助剤を含有するアクリロニトリル−ブタジエン−スチレン共重合樹脂（ＡＢＳ）を用い、無機系抗菌粉体（Ｂ成分）として、銀・亜鉛系ゼオライト抗菌粉体と銀系リン酸ガラス粉体とを１：１重量部比で混合した混合物を用い、Ｃ成分として珪酸亜鉛微粉体を用いて、これらＡ成分、Ｂ成分及びＣ成分を下表表１〜表３に示した割合で混合した後、射出成型機を用いて厚さ約５ｍｍの樹脂板を作成し（実施例１〜１３、比較例１〜５）、その抗菌性を評価した。その結果を同表１〜表３に示す。尚、黄色ブドウ球菌については、実施例６及び８についてのみ、その抗菌性を評価した。
【００３９】
抗菌性及び変色性の評価は、以下の基準により行った。
【００４０】
（抗菌性）
ＪＩＳ  Ｚ  ２８０１の評価方法に準じて、大腸菌及び黄色ブドウ球菌による抗菌試験を行った。抗菌性はＪＩＳ  Ｚ  ２８０１に定める抗菌活性値にて判定した。抗菌活性値が２以上の場合に抗菌効果ありと判定される。
【００４１】
（変色性）
各試料をキセノンウエザーメーターで５０時間処理した。処理前後の試料をカラーメーターで測色測定を行い、ΔＥを指標として評価した。即ち、ΔＥ＜１であれば○（良好）、１≦ΔＥ≦５であれば△（やや良）、５＜ΔＥであれば×（不良）とした。
【００４２】
【表１】
0005085384.tif 000002
【００４３】
【表２】
0005085384.tif 000003
【００４４】
【表３】
0005085384.tif 000004
【００４５】
表１から、珪酸亜鉛微粉体を配合しない場合には、良好な抗菌性能を得るためには多くの無機系抗菌剤を添加する必要があり（比較例１及び２参照）、多量の無機系抗菌剤を添加することによって変色を起こすという問題が生じていることがわかる（比較例２参照）。その一方、珪酸亜鉛微粉体を添加すると少量の無機系抗菌剤でも良好な抗菌性を発現しており、珪酸亜鉛微粉体の添加によって抗菌性が改善されることが分かる（実施例１〜３参照）。また珪酸亜鉛微粉体自体が変色度合いを低減させる作用を為すことが、実施例２と実施例３とを比較することによって理解される。
【００４６】
また、表２から判るように、無機系抗菌粉体の含有量は難燃性熱可塑性樹脂１００重量に対して、０．０２〜３重量部であるのが好ましく、抗菌性能と製造コストの両面を考慮すると０．０５〜０.５重量部であるのがより好ましい。
【００４７】
また、表３から判るように、珪酸亜鉛微粉体の含有量は、難燃性熱可塑性樹脂１００重量に対して、０．１〜３重量部であるのが好ましく、０．２〜３重量部であるのがより好ましい。
【００４８】
（実施例１４〜１６）
それぞれ臭素系難燃剤と三酸化アンチモン難燃助剤とが配合された、ａ）ポリプロピレン樹脂（ＰＰ）（実施例１４及び比較例６）、ｂ）ポリスチレン樹脂（ＰＳ）（実施例１５及び比較例７）、ｃ）アクリロニトリル−スチレン共重合樹脂（ＡＳ）（実施例１６及び比較例８）を前記Ａ成分として用い、Ｂ成分の無機系抗菌粉体として、銀系ゼオライト抗菌粉体と銀系硼酸ガラス粉体とを２：１重量部比で混合した混合物を用い、Ｃ成分として珪酸亜鉛微粉体を用いて、これらＡ成分、Ｂ成分及びＣ成分を下表表４に示した割合で混合した後、射出成型機を用いて厚さ約５ｍｍの樹脂板を作成し（実施例１４〜１６、比較例６〜８）、その抗菌性を評価した。その結果を同表４に示す。尚、黄色ブドウ球菌については、実施例１４〜１６についてのみ、その抗菌性を評価した。
【００４９】
また、抗菌性及び変色性の評価は、上述した実施例１〜１３と同様の基準により行った。
【００５０】
【表４】
0005085384.tif 000005
【００５１】
表４から、ポリプロピレン樹脂（ＰＰ）、ポリスチレン樹脂（ＰＳ）及びアクリロニトリル−スチレン共重合樹脂（ＡＳ）であっても同様に、珪酸亜鉛微粉体を添加することで、少量の無機系抗菌剤で良好な抗菌性能が発現され、このように少量の無機系抗菌剤のみで足りることから、耐変色性が改善されることが分かる。
【産業上の利用可能性】
【００５２】
本発明によれば、極めて高い抗菌性を有し、且つ耐変色性の高い難燃性熱可塑性樹脂組成物を提供することができるので、これを、日用品、台所用品、浴用品、トイレ周り用品、家電製品等、広分野の樹脂製品に用いることができる。